КЕРАМИЧЕСКАЯ МАССА ДЛЯ ПРОИЗВОДСТВА КИРПИЧА
CERAMIC MIXTURE FOR MAKING BRICKS

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является улучшение формовочных свойств керамической массы для производства кирпича, повышение морозостойкости кирпича.
Технический результат достигается тем, что керамическая масса для производства кирпича, содержащая глину тугоплавкую, кварциты, дополнительно содержит глицерин, тальк и мел при следующем соотношении компонентов, мас.%: глина тугоплавкая 83,8-87,8; кварциты 6,0-8,0; глицерин 0,05-0,15; тальк 6,0-8,0; мел 0,05-0,15.
В таблице приведены составы керамической массы для производства кирпича.
В составе керамической массы могут быть использованы качественные глины тугоплавкие любых месторождений.
Компоненты дозируют в требуемых количествах. Кварциты размалывают до порошкообразного состояния, смешивают с измельченной глиной тугоплавкой, размолотыми до порошкообразного состояния тальком и мелом. Массу увлажняют до 18-23%, добавляют глицерин и вновь смешивают. Кирпич формуют пластическим способом, сушат его до влажности не более 6% и обжигают при температуре 1200-1300°С. Возможно нанесение цветного ангоба на поверхность кирпича (ложок и тычок) до его обжига.
Источник информации
1. SU 1542932, С04В 33/00, 1990.